일면 의 약 20 μ m 의 두께 의 평탄 화 층 이 형성 된 PET ( poly ( ethylene terephthalate ) ) 필름 의 평탄 화 층 이 없 는 면 에 제조 예 1 의 무용 제형 코팅 액 을 약 20 μ m 정도 의 두께 로 코팅 하 였 다 . D 벌브 ( D bulb , Fusion 사 ) 를 사용 하 여 자외선 을 2 J / cm 2 의 에너지 로 이어서 상기 코팅 층 ( 평탄 화 층 의 반대 측 에 형성 된 코팅 층 ) 상 에 제조 예 3 의 눈부심 방지 필름 ( AG 2 필름 ) 의 눈부심 방지 표면 을 기포 혹은 공기층 이 혼입 되 지 않 도록 접촉 시킨 상태 로 D 벌브 ( D bulb , Fusion 사 ) 를 사용 하 여 자외선 을 2 J / cm 2 의 에너지 로 상기 눈부심 방지 필름 을 투과 하 여 코팅 층 에 조사 되 도록 하 는 방향 에서 조사 하 고 , 또한 PET 필름 측 에 2 추가 조사 하 여 필름 을 제조 하 였 다 . 제조 된 필름 의 눈부심 방지 표면 과 접하 던 표면 에 는 요철 구조 가 일체 적 으로 형성 되 었 다 . 상기 요철 표면 에 대해서 측정 한 헤이즈 는 약 5 . 2 % 정도 였 고 , 60 도 그로스 는 65 . 8 % 정도 였으며 , 산술 평균조 도 Ra 는 약 0 . 26 μ m 정도 였 다 . 또한 , 상기 요철 표면 의 스틸 울 저 항도 는 10000 회 이상 이 었 으며 , 연필 경도 는 약 9 H 였 다 .